(57)【要約】【課題】強度面においては従来と遜色がなく、製造コストを大幅に低減させたクラッチ又はブレーキの摩擦板用芯板又はメイティングプレートを提供すること。【解決手段】本発明のクラッチ又はブレーキの摩擦板用芯板又はメイティングプレート１００は、プレス打抜きされた複数枚の要素鋼板１２０がろう付接合６０されてなる。要素鋼板１２０は、周方向に複数に分割されたセグメントをジグソーパズルのように組合せたものである。本発明のクラッチ又はブレーキの摩擦板用芯板又はメイティングプレート１００によれば、鋼板の材料利用率が従来より大幅に向上しプレス加工費も低減するので、強度面においては従来と遜色がないものでありながら、製造コストを大幅に低減させることができる。【選択図】図３
2007177931.tif 000002
【特許請求の範囲】
【請求項１】
プレス打抜きされた複数枚の要素鋼板がろう付接合されたことを特徴とする、クラッチ又はブレーキの摩擦板用芯板又はメイティングプレート。
【請求項２】
前記要素鋼板が、周方向に複数に分割されたセグメントを組合せたものである、請求項１のクラッチ又はブレーキの摩擦板用芯板又はメイティングプレート。
【請求項３】
前記セグメントの組合せが、雌形継手部と雄形継手部の嵌合による、請求項２のクラッチ又はブレーキの摩擦板用芯板又はメイティングプレート。
【請求項４】
前記セグメントの組合せ位置の位相が要素鋼板毎に異なる、請求項２又は３のクラッチ又はブレーキの摩擦板用芯板又はメイティングプレート。
【請求項５】
前記セグメントが、プレス打抜き時に発生するだれが隣合うセグメントで対向しないように組合された、請求項２から４のいずれかのクラッチ又はブレーキの摩擦板用芯板又はメイティングプレート。
【発明の詳細な説明】
【技術分野】
【０００１】
本発明は、動力伝達装置に用いられるクラッチ又はブレーキの摩擦板用芯板又はメイティングプレートに関する。
【背景技術】
【０００２】
動力伝達装置に用いられる摩擦板は、通常、環状の鋼板に摩擦材を接着したものであり、摩擦板のメイティングプレートは、通常、環状の鋼板からなる。
図１は、従来の湿式摩擦係合装置の軸方向断面図である。
図１において、湿式摩擦係合装置１は、ピストンＰがドラムＤ内の摩擦板３、メイティングプレート４を押圧した際、係合状態になって回転力を伝達し、また、ピストンＰが摩擦板３、メイティングプレート４から離れた際に解放状態になって回転力の伝達を断つようになっている（例えば、特許文献１参照。）。
【０００３】
摩擦板３又はメイティングプレート４は、通常、鋼板を環状に打抜いたものである。
なお、一般に、厚さ３ｍｍ未満の鋼板を薄板、厚さ３ｍｍ以上６ｍｍ未満を中板、６ｍｍ以上を厚板と呼んでいる。
【０００４】
摩擦板又はメイティングプレートには相手スプラインと噛合わせるための歯形が必要であるので、その製造方法としては、鋼板を環状に打抜き加工する際、歯形も同時にプレス打抜きするか、又は、鋼板を環状にプレス打抜きした後、歯形を切削加工して形成することになる。
【０００５】
なお、摩擦板又はメイティングプレートではないが、複数の金属板を積層して、金属板の板厚よりも大きな厚みを有するようにしたトルク伝達部品の製造方法が、特許文献２に開示されている。
この特許文献２では、複数の金属板を積層した状態で、嵌合用の凸部と貫通孔（又は凹部）を嵌合させて一体化することにより、金属板自体の板厚よりも大きな厚みを有するトルク伝達部品を構成することができるとされている。
【０００６】
【特許文献１】特許第３６５３２９５号公報
【特許文献２】特開平１０−１４１３８２号公報
【発明の開示】
【発明が解決しようとする課題】
【０００７】
上述した鋼板をプレス打抜きして環状の摩擦板又はメイティングプレートを得る場合、素材である鋼板の材料利用率が最大でも３５％内外にしかならず、残りの材料が無駄になる。材料利用率を上げるために小径内部を再利用することが考えられるが、それは、材質、板厚等が必要とされる仕様に合致する場合に限られ、限定的となり、材料利用率を上げることは容易ではない。
また、大型の鋼板をプレス打抜きで得ようとすると、打抜き荷重の大きなプレス機を必要とし、設備投資が増すという問題があった。
【０００８】
特許文献２のトルク伝達部品の製造方法では、金属板に設けられた嵌合用の凸部と貫通孔（又は凹部）を嵌合させる構成であるため、プレス打抜き以外の工程が増えるばかりでなく、積層された製品の表面には、必然的に、穴ができてしまう問題がある。
【０００９】
そこで、本発明は、前記課題を解決した、クラッチ又はブレーキの摩擦板用芯板又はメイティングプレートを提供することを目的とする。
【課題を解決するための手段】
【００１０】
本発明は、プレス打抜きされた複数枚の要素鋼板がろう付接合されたことを特徴とするクラッチ又はブレーキの摩擦板用芯板又はメイティングプレートにより、前記課題を解決した。
【発明の効果】
【００１１】
本発明によれば、プレス打抜きされた複数枚の要素鋼板をろう付接合することによってクラッチ又はブレーキの摩擦板用芯板又はメイティングプレートを得ることができるので、強度面等においては従来と遜色がないものでありながら、大幅に製造コストを低減させることができる。
【発明を実施するための最良の形態】
【００１２】
以下、図２を参照して、本発明の第１実施形態を説明する。
図２は本発明の第１実施形態のクラッチ又はブレーキの摩擦板用芯板又はメイティングプレート（以下、単に「プレート」ということがある。）１０の斜視図である。
【００１３】
図２において、プレート１０は、２数の要素鋼板１２がろう付け接合６０によって接合されたものである。
要素鋼板１２は、３枚以上にすることもある。
【００１４】
本発明の第１実施形態のプレートの製造工程は次に説明する第２実施形態とほぼ同じであるから、そこで説明する。
【００１５】
次に、本発明の第２実施形態を図３〜８を参照して説明する。
図３は本発明の第２実施形態のクラッチ又はブレーキの摩擦板用芯板又はメイティングプレート１００の斜視図である。
【００１６】
図４はプレス打抜き工程におけるセグメント２０，３０を示す図で、図５が、これらのセグメント２０，３０を、環状をなすように組合せた状態を示す斜視図である。
【００１７】
図３においても、プレート１００は、２枚の要素鋼板１２０がろう付け接合６０によって接合されてなる。
まず、図４に示すように、板状鋼板素材Ｍから、内歯歯形を有するセグメント２０，３０をプレス打抜きする。
【００１８】
この例では、セグメント２０，３０は、要素鋼板１２０が周方向に４分割された形状である。なお、周方向に分割する数は複数枚であるが、接合部において、だれ面とばり面を組合せるために、偶数が好ましい。
打抜き加工によって得られたセグメント２０，３０は、図５に示すように、環状に組合されて一枚の要素鋼板１２０となる。
なお、歯形は、要素鋼板１２０の内周にある場合と、外周にある場合とがあり、歯形の底の弧状のほぼ中央で組合されるようにする。
【００１９】
セグメント２０，３０の両端には、隣合うセグメントの結合度を高めるためにジグソーパズルにあるような雌形継手部２２，３２と雄形継手部２４，３４をそれぞれ形成する。
なお、図４にあるように、雌形継手部２２，３２と雄形継手部２４，３４が互い違いの関係になるように配置するのは、後で説明するように、図７に示すように、継手部の雄形と雌形の結合度を高めるために打抜いたセグメントの表裏を逆にするので、その際、雄形と雌形が自動的に隣合うようにするためである。
【００２０】
プレス打抜きされたセグメント２０，３０は、図５のように、雌形継手部２２，３２と雄形継手部２４，３４が、ジグソーパズルのように互いに嵌合されて一枚の要素板１２０にされる。
【００２１】
次に、積層工程において、図６に示す組合せ治具５０が使用される。下板５６には、外側位置出しジグ５２と内側歯合わせジグ５４が４組設置されている。
【００２２】
なお、一般的に、プレスによる打抜き加工においては、パンチと金型との間に或る隙間が設定されるため、打抜かれた板には、上側に「だれ」が、下側に「ばり」が形成され、上側のほうが、若干、側面方向に出っ張った断面形状になることが避けられない。
そこで、セグメント２０，３０を環状に組合せる際、図７に示すように、プレス打抜き時に発生するだれＤが隣合うセグメント２０，３０で対向しないように、表裏を逆にして組合せるものとする。こうすることによって、セグメント２０，３０間の隙間を小さくし、結合度を高めることができる。
【００２３】
以上のようにして構成された図５の要素鋼板１２０を図６の最下部に配置し、ドーナツ形で箔状の、又は粉状のろう材（図示せず。）をその上に載せ、その上に、さらに、もう一組の要素鋼板１２０を重ねる。
要素鋼板１２０を３枚使用する場合は、上記のように、ろう材を載せ、その上に、さらに、もう一組の要素鋼板１２０を載せる作業を繰返す。
【００２４】
なお、環状に組合された要素鋼板１２０を積層する際は、上下に隣合う要素鋼板１２０のセグメント２０，３０が連結された部分の位相を各要素鋼板１２０毎にずらす。
【００２５】
以上の工程を所定の回数繰返し、所定の枚数を重ねた後、内側歯合わせジグ５４により、積層された要素鋼板１２０間の歯のずれを補正する。
【００２６】
その後、図８に示すように、組合せ治具５０の下板５６に対して、上板５８をスタッドボルトＢとナットＮによって締付ける。なお、好ましくは、ナットＮと上板５８の間に、耐熱性の皿ばね等の弾性体５９を配する。
【００２７】
次に、熱処理工程において、積層された要素鋼板１２０とろう材のセットを加熱炉（図示せず。）に投入し、ろう材が溶融する温度域で加熱する（プレステンパ）。
なお、加熱炉に同時に投入される要素鋼板１２０の数量は、加熱炉の内部容積に応じて適宜に定めることができる。また、要素鋼板１２０は、外側位置出しジグ５２と内側歯合わせジグ５４を設置したまま加熱炉に投入することもできるが、好ましくは、これらのジグは外してから加熱炉に投入する。
【００２８】
その後、適切な保持時間・冷却時間を経ることにより、図３のように完成されたプレート１００を得ることができる。その後、ギヤシェーパで歯形の仕上げ加工を施す。
【実施例１】
【００２９】
本発明のプレートの性能値を表１に示す。
表１に示す本発明の実施品の性能値は、実用上全て問題がないことを示している。
【表１】
2007177931.tif 000003
【実施例２】
【００３０】
本発明のプレートと、従来の製造方法によって製造されるプレートの原価比較を表２に示す。なお、比較例１の原価合計を１００として、実施例２の対応する数値をそれに対する比で示している。
本実施例２に用いた材料は、鋼材種＝Ｓ５３Ｃ、リング外径＝６６０ｍｍ、リング内径＝４９２．５ｍｍ、厚み＝３．１ｍｍのものである。
なお、表２において、平面出しとは、加圧状態で加熱処理を施す方法であり、また、ギヤシェーパとは、歯形の切削加工である。
製造原価を比較すると、本発明によれば、従来の製造方法である比較例１の場合と比べて、３０％以上の製造原価を削減できることが分かる。
なお、図４によれば、本発明での鋼板の材料利用率が従来より大幅に向上することが明らかで、本発明が、特に、材料費の高騰に対する有効な解決手段になることが理解できる。
【表２】
2007177931.tif 000004
【図面の簡単な説明】
【００３１】
【図１】従来の湿式摩擦係合装置の軸方向断面図。
【図２】本発明の第１実施形態のクラッチ又はブレーキの摩擦板用芯板又はメイティングプレートの斜視図。
【図３】本発明の第２実施形態のクラッチ又はブレーキの摩擦板用芯板又はメイティングプレートの斜視図。
【図４】打抜き工程におけるセグメントの配置を示す図。
【図５】セグメントを環状に組合せて構成した要素鋼板の斜視図。
【図６】組合せ治具に設置された要素鋼板を示す斜視図。
【図７】セグメントの互いのだれが対向しないように組合せた状態を示す要部拡大図。
【図８】組合せ治具に設置された要素鋼板を示す全体正面図。
【符号の説明】
【００３２】
１０，１００        ：クラッチ又はブレーキの摩擦板用芯板又はメイティングプレート
１２，１２０        ：要素鋼板
２０，３０          ：セグメント
２２，３２          ：雌形継手部
２４，３４          ：雄形継手部
６０                ：ろう付け接合
【図１】
2007177931.tif 000005
【図２】
2007177931.tif 000006
【図３】
2007177931.tif 000007
【図４】
2007177931.tif 000008
【図５】
2007177931.tif 000009
【図６】
2007177931.tif 000010
【図７】
2007177931.tif 000011
【図８】
2007177931.tif 000012